(57)【要約】【課題】中性又は弱アルカリ性域のｐＨで、自然土に近い色合いを有し、しかも表面硬度が高く、吸水性、保水性、衝撃吸収性も良好な土壌舗装材料、該土壌舗装材料に用いられる土壌用固化剤、及び該土壌舗装材料を用いた土壌舗装方法を提供すること。【解決手段】上記課題を達成するため、酸化マグネシウムと異種金属塩とを含有することを特徴とする土壌用固化剤、並びに該土壌用固化剤を土壌に添加、混合してなる土壌舗装材料等を採用する。また、上記酸化マグネシウムを３０質量％〜８０質量％含有した土壌用固化剤等を採用する。更に、本件発明に係る土壌固化剤は、増量剤、酸性剤を必要に応じて含むものである。【選択図】  なし【特許請求の範囲】
【請求項１】
酸化マグネシウムと異種金属塩とを含有することを特徴とする土壌用固化剤。
【請求項２】
酸化マグネシウムを３０質量％〜８０質量％含有する請求項１に記載の土壌用固化剤。
【請求項３】
異種金属塩は、硫酸マグネシウム、水酸化マグネシウム、塩化マグネシウム、硫酸カルシウム、硫酸アルミニウム、硫酸第一鉄、ポリ塩化アルミニウム、明ばん、仮焼明ばん石、過リン酸石灰、硫酸亜鉛から選ばれる１種又は２種以上を組み合わせたものである請求項１又は請求項２に記載の土壌用固化剤。
【請求項４】
更に酸性剤を含有する請求項１〜請求項３のいずれかに記載の土壌用固化剤。
【請求項５】
上記酸性剤を５０質量％以下含有する請求項４に記載の土壌用固化剤。
【請求項６】
土壌中に、請求項１〜請求項５のいずれかに記載の土壌用固化剤を添加、混合してなる土壌舗装材料。
【請求項７】
上記土壌用固化剤の混合割合が５質量％〜２５質量％である請求項６に記載の土壌舗装材料。
【請求項８】
ｐＨが５．８〜９．５である請求項６又は請求項７に記載の土壌舗装材料。
【請求項９】
上記土壌が、真砂土、発生土及び一般残土から選択される少なくとも１種である請求項６〜請求項８のいずれかに記載の土壌舗装材料。
【請求項１０】
上記土壌が真砂土であり、その含水率が６質量％〜１６質量％である請求項９に記載の土壌舗装材料。
【請求項１１】
上記土壌が発生土及び／又は一般残土であり、その含水率が２０質量％〜８０質量％である請求項９に記載の土壌舗装材料。
【請求項１２】
請求項６〜請求項１１のいずれかに記載の土壌舗装材料を基礎上に均一に敷設した後、締め固めることを特徴とする土壌舗装方法。
【請求項１３】
上記土壌舗装材料を基礎上に均一に敷設した後、表面に硬化促進剤水溶液を散布する請求項１２に記載の土壌舗装方法。
【発明の詳細な説明】
【技術分野】
【０００１】
本件発明は、土壌用固化剤、土壌舗装材料及び土壌舗装方法に関し、詳しくは酸化マグネシウムを主成分とする土壌用固化剤、該土壌用固化剤を用いた土壌舗装材料、及び該土壌舗装材料を使用した土壌舗装方法に関するものである。
【背景技術】
【０００２】
〔発明の背景〕
土壌を主材とした舗装材料による舗装、いわゆる土壌舗装は、アスファルト舗装やコンクリート舗装に比較して、吸水性、保水性、衝撃吸収性、すべり抵抗性があり且つ断熱性に富み、また美観においても優れている。
【０００３】
〔従来の技術〕
従来、この種の土壌舗装の材料としては、セメント系あるいは生石灰系の固化剤を土壌に対して添加したものが知られている。
【０００４】
例えば、特許文献１（特開平６−１０３０５号公報）には、セメントに土質材料を一定量加え、均一に混合した後、特定の無機硬化剤を含有する添加水を配合した舗装用組成物が記載されている。また、特許文献２（特開平６−３０６８１４号公報）には、真砂土に対してセメント及び要すれば炭酸カルシウム及び珪石粉を主成分とする透水性土壌硬化混和剤を混練して舗装基礎上に敷設することが記載されている。特許文献３（特開平９−８７６２１号公報）には、天然土、セメント及び少量の硬化剤を水練りする舗装組成物において、硬化剤として塩化マグネシウム、塩化アルミニウム、塩化カルシウム、塩化カリウム、塩化ナトリウムを含むものを用いてなる天然土舗装組成物が記載されている。
【０００５】
これらのセメント系あるいは生石灰系の固化剤（硬化剤）を用いた土壌舗装材料による舗装にあっては、ｐＨが１２以上の強アルカリとなり、土壌舗装材料を建設廃棄物として処理しなければならず、しかも浸透水が強アルカリ性を示すため植栽や昆虫バクテリア等に影響を及ぼす。また舗装の色合いも自然土と異なり、外観的にも問題があり、自然土に近い色合いを出すには、顔料を混合する等の何らかの処理を行う必要があった。
【０００６】
一方、他の種の土壌舗装の材料としては、樹脂系の固化剤を土壌に対して添加するものが提案されている。
【０００７】
特許文献４（特開平１０−２３１１５８号公報）には、クレイ舗装材に衝撃吸収剤、結合剤としてグアーガム等の天然樹脂、結合剤としてセメント等の無機系固化剤を混合、加水、混練した天然土壌舗装材が記載されている。また、特許文献５（特開２０００−７９２６号公報）には、全体における容積比が６０〜９０％の水溶性樹脂と、全体における容積比が４０〜１０％の可塑剤とを混合してなる軟固化剤からなる土壌改良剤が記載されている。
【０００８】
これらの樹脂系の固化剤（硬化剤）を用いた土壌舗装材料による舗装にあっては、バクテリアによる分解、紫外線による劣化のため、表面剥離が発生しやすい状態になり、また土色は濡れ色のよい色であるが、雨天時、乾燥時も色が変わらず、自然土とは趣きが異なり、しかも経時において黄色に変色する。
【０００９】
【特許文献１】特開平６−１０３０５号公報
【特許文献２】特開平６−３０６８１４号公報
【特許文献３】特開平９−８７６２１号公報
【特許文献４】特開平１０−２３１１５８号公報
【特許文献５】特開２０００−７９２６号公報
【００１０】
上述したように、セメント系固化剤（硬化剤）を用いた場合には土質の変化に幅広く対応する事が困難で硬化しにくい場合がある。そして、水に対して弱い生石灰系固化剤は、硬化しにくく適正な強度が得られにくいという問題がある。更に、樹脂系の固化剤を用いた場合には、強アルカリで剥離しやすく、自然色が得られない等の問題があった。
【発明の開示】
【発明が解決しようとする課題】
【００１１】
従って、本件発明の目的は、中性又は弱アルカリ性域のｐＨで、自然土に近い色合いを有し、しかも表面硬度が高く、吸水性、保水性、衝撃吸収性も良好な土壌舗装材料、該土壌舗装材料に用いられる土壌用固化剤、及び該土壌舗装材料を用いた土壌舗装方法を提供することにある。
【課題を解決するための手段】
【００１２】
本件発明者らは、検討の結果、マグネシウムの酸化物、水酸化物と異種金属塩とを含有する土壌用固化剤を用いることによって、上記目的が達成し得ることを知見し、本件発明に到達した。
【００１３】
（土壌用固化剤）
本件発明に係る土壌用固化剤は、酸化マグネシウムと異種金属塩とを含有することを基本的特徴とするものである。
【００１４】
そして、その土壌用固化剤において、酸化マグネシウムを３０質量％〜８０質量％含有する事が望ましい。
【００１５】
本件発明に係る土壌用固化剤の異種金属塩には、硫酸マグネシウム、水酸化マグネシウム、塩化マグネシウム、硫酸カルシウム、硫酸アルミニウム、硫酸第一鉄、ポリ塩化アルミニウム、明ばん、仮焼明ばん石、過リン酸石灰、硫酸亜鉛から選ばれる１種又は２種以上を組み合わせたものを用いることが好ましいのである。
【００１６】
更に、本件発明に係る土壌用固化剤には、酸性剤を含有させることも好ましいのである。そして、この酸性剤は、５０質量％以下含有する事とすることが好ましいのである。
【００１７】
（土壌用舗装材料）
本件発明に係る土壌用舗装材料は、土壌中に、上記の土壌用固化剤を添加、混合してなるものである。
【００１８】
そして、本件発明に係る土壌用舗装材料において、上記土壌用固化剤の混合割合が５質量％〜２５質量％である事が好ましいのである。
【００１９】
更に、本件発明に係る土壌用舗装材料は、そのｐＨが５．８〜９．５である事が好ましい。
【００２０】
本件発明に係る土壌用舗装材料は、土壌として、真砂土、発生土及び一般残土から選択される少なくとも１種に対して用いることが可能となる。
【００２１】
そして、本件発明に係る土壌用舗装材料において、上記土壌に真砂土を用いる場合には、その含水率が７質量％〜１５質量％であることが好ましい。
【００２２】
また、本件発明に係る土壌用舗装材料において、上記土壌に発生土及び／又は一般残土を用いる場合には、その含水率が２０質量％〜８０質量％の範囲で使用することが可能となる。
【００２３】
（土壌舗装方法）
本件発明に係る土壌舗装方法は、上述の本件発明に係る土壌舗装材料を基礎上に均一に敷設した後、締め固めることを特徴とするものである。
【００２４】
また、本件発明に係る土壌舗装方法においては、上記土壌舗装材料を基礎上に均一に敷設した後、その表面に硬化促進剤溶液を散布し、締め固めることも可能である。
【発明の効果】
【００２５】
本件発明に係る土壌用固化剤を用いた土壌舗装材料は、下記（１）〜（５）に示すような種々の効果を奏する。
（１）舗装の色合いが自然土に近いものとなり、外観が良好である。
（２）ｐＨの範囲が５．８〜９．５の中性又は弱アルカリ性域であるので、建設廃棄物として処理する必要がなく、使用後に粉砕して再利用が可能であり、また浸透水による植栽や昆虫バクテリア等に影響を及ぼすことがない。
（３）吸水性、保水性に優れ、乾燥を防ぎ、樹木等の植生を保護するのみならず、舗装中の水分の蒸散による冷却効果（ヒートアイランド現象防止効果）が奏せられ、水溜まりができにくく、舗装面の泥化が防止される。
（４）衝撃吸収率も高いので、良好なクッション性を有する。
（５）また、本件発明に係る土壌舗装方法により、上記土壌舗装材料を用いた土壌舗装が簡便に行われる。
【発明を実施するための最良の形態】
【００２６】
本件発明の実施の形態を以下に詳細に説明する。本件発明に係る土壌用固化剤は、酸化マグネシウムと異種金属塩とを含有する点に基本的特徴を有している。
【００２７】
本件発明に係る土壌用固化剤に含有される酸化マグネシウムは、低温焼成品と高温焼成品とがあるが、反応性の点からみて低温焼成品（軽焼マグネシア）の使用が望ましい。また、本件発明では、ドロマイトのような酸化マグネシウムを含有した石灰鉱石も使用できる。なお、本件発明で用いた酸化マグネシウムは、酸化マグネシウムを加水して得られる水酸化マグネシウムを代替的に使用することも可能である。この水酸化マグネシウムはブルース石等から採取される天然品であってもよい。
【００２８】
本件発明に係る土壌用固化剤に含有される異種金属塩とは、硫酸マグネシウム、硫酸カルシウム、硫酸アルミニウム、硫酸第一鉄、ポリ塩化アルミニウム、明ばん、仮焼明ばん石、過リン酸石灰及び硫酸亜鉛等の少なくとも１種である。特に、硫酸アルミニウム、ポリ塩化アルミニウム、酸性硫酸ナトリウムは土壌舗装材料のｐＨを低くする作用もあることから望ましい。そして、水酸化マグネシウム、硫酸マグネシウム等を含むものである。  
【００２９】
本件発明に係る土壌用固化剤中の酸化マグネシウムの含有割合は、土壌用固化剤重量を基準として、３０質量％〜８０質量％、より好ましくは４０質量部〜６０質量部である。酸化マグネシウムの含有割合が３０質量％未満では、酸化マグネシウムの含有量が減少し、土壌の固化が弱まり、適正な強度（硬度）を得ることが出来なくなるのである。一方、酸化マグネシウムの含有割合が８０質量％を超えるとｐＨ値を下げるのが困難で中性領域に近づけることが困難となり、また硬化反応速度が遅くなる。さらに好ましくは、酸化マグネシウムの含有割合は４０質量％〜６０質量％である。この範囲で、適正な硬化レベルと良好な耐衝撃性、良好な舗装の色合い、吸水性、保水性等の品質安定性に特に優れるものとなるのである。
【００３０】
本件発明に係る土壌用固化剤は、土壌の性質に応じてｐＨを低下させるため、必要に応じて酸性剤を含有させても。このような酸性剤としては、例えば粉末硫酸、ホウ酸等の粉末状の無機酸あるいはシュウ酸、クエン酸、リンゴ酸、ベンゼンスルホン酸等の粉末状の有機酸、硫酸アンモニウム、ベンゼンスルホン酸アルモニウム等の強酸と弱塩基との粉末状の塩、酸性硫酸ナトリウム、塩化第二鉄、塩化マグネシウム、塩化アンモニウム等の粉末状の酸性塩等が使用される。酸性剤の添加量は、適正な硬化レベルと良好な耐衝撃性、良好な舗装の色合い、吸水性、保水性等の品質を阻害しない範囲で定めればよいのであり、特段の限定は要さない。
【００３１】
しかしながら、本件発明に係る土壌用固化剤中の酸性剤の含有量は、土壌用固化剤中、一般的には５０質量％以下の範囲が適用され、さらに好ましくは１質量％〜１０質量％であり、最終的に土壌用固化剤を混合した土壌舗装材料のｐＨを中性又は弱アルカリ性域に維持できる量含有すればよい。酸性剤の含有量が５０質量％を超えると、土壌用固化剤を混合した土壌舗装材料に要求される舗装の色合い、吸水性、保水性等の上記した特性が損なわれる。
【００３２】
本件発明に係る土壌舗装材料は、土壌中に、上記した土壌用固化剤を添加、混合してなるものである。土壌用固化剤の混合割合は、土壌舗装材料中、５質量％〜２５質量％である。土壌用固化剤の含有割合が７質量％未満では土壌用固化剤の混合効果を発揮し得ず、２５質量％を超えると自然土に近い色合いに欠け、コスト高となる。そして、土壌用固化剤の混合割合は、より好ましくは７質量％〜２０質量％である。土壌用固化剤の含有割合が７質量％以上となると、硬化レベルと耐衝撃性とのバランスが非常に安定するのである。そして、更に好ましくは１０質量％〜１５質量％であり、この範囲での、硬化レベルと耐衝撃性とのバランス、良好な舗装の色合い、吸水性、保水性等の品質安定性に特に優れるものとなるのである。
【００３３】
本件発明に係る土壌舗装材料は、ｐＨを５．８〜９．５の中性又は弱アルカリ性域とすることが望ましい。この中性又は弱アルカリ性域とすることによって、土壌舗装材料を建設廃棄物として処理する必要がなく、使用後に粉砕して再利用が可能であり、また浸透水による植栽や昆虫バクテリア等に影響を及ぼすことがなく、環境破壊を起こすことのないエコロジー素材となるのである。
【００３４】
本件発明に係る土壌舗装材料に用いられる土壌は、特に制限されないが、川砂、海砂等のサンド質土壌は強度が低いことから、シルト質土壌、クレイ質土壌が好ましい。一般には、天然土である真砂土やシールド工法、地中連続壁工法等からの発生土あるいは一般掘削工事等から発生する一般残土が用いられる。
【００３５】
真砂土の望ましい含水率は通常７質量％〜１５質量％であり、より好ましくは９質量％〜１２質量％である。従って、最適含水率は９質量％〜１２質量％の範囲と考え、真砂土の含水率が当該範囲より低い場合には、水を添加して１２質量％程度に調節することが望ましい。また、発生土及び／又は一般残土の望ましい含水率は通常２０質量％〜８０質量％、より好ましくは２０質量％〜５０質量％、そして最適含水率は４０質量％程度である。なお、本件発明に係る土壌舗装材料を外力の及ばない中央分離帯及び法面等に適用する場合には、後述するように、含水率の高い真砂土が使用される。
【００３６】
本件発明に係る土壌舗装材料においては、上記土壌用固化剤に加えて、充填剤を添加、混合してもよい。このような充填材としては炭酸カルシウム、スラグ、無水石膏、半水石膏、タルク、未焼ドロマイト、ケイ石粉、フライアッシュ等が挙げられる。
【００３７】
本件発明に係る土壌舗装材料を調製するには、例えば真砂土等の土壌をミキサー、耕転機、攪拌機等に投入し、充分攪拌を行い、次いで上記土壌用固化剤を投入し、さらに所望なれば酸性剤、充填材等を投入して充分攪拌を行い均一に混合する。また混合中に散水を行い、水分含量を調節してもよい。
【００３８】
次に、本件発明に係る舗装方法について説明する。
本件発明に係る土壌舗装材料を用いて土壌舗装を行うには、施工個所の基礎地盤上に該土壌舗装材料を投入し、レーキ等を使用して均一に敷設を行う。この際転圧が有効に及ぼされるように、施工個所の周囲を境界ブロックや木枠等で予め囲っておいて、外部にまで土壌舗装材料が流出、拡散するのを防止するのが望ましい。
【００３９】
上記のようにして土壌舗装材料の均一な敷設を行った後は、施工個所周縁部をハンド振動機等で強く締め固め、次いでプレート・ローラー等によって全面的に締め固めを充分に行う。
【００４０】
土壌舗装の締め固めを行った後、表面に硬化促進剤の水溶液を散布して固化を促進してもよい。このような硬化促進剤としては、炭酸ナトリウム、重炭酸ナトリウム、炭酸カリ、重炭酸カリ、エチレンカーボネート、イソシアナート化合物等の水と反応して炭酸ガスを発生することができる化合物や塩化カルシウム、塩化マグネシウム、アクリル酸マグネシウム等の異種金属塩化物等が単独で又は併用して使用される。
【００４１】
さらに外力の殆ど及ぼされない中央分離帯及び法面等の用途においては、真砂土の含水率を１５質量％〜２５質量％として練り上がり状態がモルタル状の土壌舗装材料を調製し、コテ仕上げ等によって土壌舗装材料を均一に施設する。この場合にはハンド振動機等による締め固めは必要ないが、隙間を生じないようにするために、突き棒等により突き固めて隙間を解消する。
【００４２】
このような本件発明に係る土壌舗装方法による舗装は、例えば道路の路側、中央分離帯、植樹帯、庭園、公園、各種施設周り等に好適に適用される。
以下、実施例に基づき本件発明を具体的に説明する。
【実施例１】
【００４３】
この実施例では、本件発明に係る土壌用固化剤の内、酸化マグネシウムと異種金属塩とのみからなる、最も単純な構成を持つものを採用した。即ち、この実施例で用いた土壌用固化剤は、酸化マグネシウム５０質量％、異種金属塩として塩化マグネシウム５０質量％を混合調合したものである。
【００４４】
そして、含水率１０質量％の真砂土に、上述の土壌用固化剤を１５質量％の添加量となるように添加し、混合し、材令１０日のサンプルの一軸圧縮強度（Ｎ／ｍｍ２）を求めた。その結果、一軸圧縮強度は、２．３０Ｎ／ｍｍ２であり、スベリ抵抗（ＢＰＮ）５５、ＧＢ反発試験による反発高７８ｃｍ、土壌舗装材料としてのｐＨは９．７であった。従って、ｐＨ値がやや高めとなっている。通常、舗装路面として、人間の歩行に適し、ある程度の経済性を考慮した寿命を確保するためには、一軸圧縮強度が１．５０Ｎ／ｍｍ２以上であることが一応の目安である。従って、この目標一軸圧縮強度は、完全にクリアしている。また、スベリ抵抗に関しても歩行に適した条件はクリア出来ている。更に、ＧＢ反発試験の結果、コンクリート面及びアスファルト舗装面と比べ、かなり弾性に富んだ舗装面であり、土の上を歩く感覚により近づいていることが理解出来る。
【００４５】
なお、一軸圧縮強度は、安定処理混合物の一軸圧縮試験方法（舗装試験法便覧  日本道路協会）に準拠し、供試体寸法を直径１００ｍｍ、高さ１２７ｍｍの円柱状とし、供試体の作成は３層２５回とした。また、材齢は９日間室内養生、一日水浸の計１０日間養生とした。スベリ抵抗は、舗装路面のスベリ抵抗測定方法（舗装試験法便覧  日本道路協会）に準拠して、振子式スキッドレジスタンステスターにより測定を行った。スベリ抵抗は、平坦地に於いては、ＢＰＮで４０以上（湿潤状態）が望ましいとされる。更に、ＧＢ反発試験は、土壌固化剤を土壌に混入させ、基礎面上に均一に敷設した後、ハンド振動機で締め固めて形成した測定路面に、ゴルフボールを１ｍの高さから自然落下させ、跳ね返り高さを測定したものである。この跳ね返り高さは、通常のコンクリート面では８９ｃｍ程度、アスファルト舗装面では８３ｃｍ程度である。これらの試験方法は、以下の実施例においても同様である。
【実施例２】
【００４６】
この実施例では、酸化マグネシウム５０質量％、異種金属塩として塩化マグネシウム２０質量％、酸性剤として硫化鉄１０質量％、充填材としてスラグ２０質量％を混合調合し、土壌用固化剤とした。そして、含水率１０質量％の真砂土に、上述の土壌用固化剤を１５質量％の添加量となるように添加し、混合し、材令１０日のサンプルの一軸圧縮強度（Ｎ／ｍｍ２）を求めた。その結果、一軸圧縮強度は、２．４１（Ｎ／ｍｍ２）であり、スベリ抵抗（ＢＰＮ）５８、ＧＢ反発試験による反発高７２ｃｍ、ｐＨ９．４であった。
【００４７】
実施例１と対比すると、酸性剤を所定量添加しているため、実施例１と比べｐＨ値が低くなっている。そして、強度を確保すると同時に舗装路面の弾性を改善するためのスラグを加えた効果により、一軸圧縮強度及びスベリ抵抗が上昇し、ＧＢ反発試験による反発高が低くなり、更に弾力性に富んだ路面が得られることが分かるのである。
【実施例３】
【００４８】
この実施例では、土壌の含水率と固化剤の添加量との関係を主に見るためのものである。この実施例で用いた土壌用固化剤は、酸化マグネシウム（５０質量％）、異種金属塩として硫酸マグネシウム（１０質量％）、酸性剤としての硫化鉄（１０質量％）、充填材としてのスラグ（３０質量％）を混合調合したものである。
【００４９】
そして、種々の含水率を有する真砂土に、上記土壌用固化剤を表１に示す割合で添加、混合し、材令１０日のサンプルの一軸圧縮強度（Ｎ／ｍｍ２）を求めた。その結果を表１及び図１〜図４に示す。
【００５０】
まず、図面に関して説明する。図１〜図４に示す各図から分かることは、いずれも固化剤の添加量が２５質量％程度のところで、固化剤を増量しても殆ど一軸圧縮強度が増加せず、飽和する傾向が見られる点に特徴を有している。このような相関は、土壌材質と固化剤の配合により異なってくると考えられるが、本件発明に於いて、土壌材質を真砂土とした場合には共通する傾向である。
【００５１】
【表１】
2005154735.tif 000002
【００５２】
そして、表１の結果から判断すると、真砂土の含水率が１０質量％〜１２質量％の場合に、特に顕著に一軸圧縮強度が高くなることが認められ、歩道などの負荷のかかる舗装路面に適したものとなる事が分かる。また、硬化したときの色合いが自然土に近いものとなり、外観が良好である。更に、吸水性、保水性にも優れているため、乾燥を防ぎ、隣接して存在する樹木等の植生を保護するのみならず、舗装中の水分の蒸散による冷却効果が期待でき、舗装面の泥化が防止が可能なことが理解出来る。しかも、衝撃吸収率も高いため、良好なクッション性を有することが判明した。
【実施例４】
【００５３】
この実施例では、土壌の含水率と固化剤の添加量との関係を主に見るためのものである。この実施例で用いた土壌用固化剤は、酸化マグネシウム（５０質量％）、異種金属塩として塩化マグネシウム（２０質量％）、充填材としてのスラグ（３０質量％）を混合調合したものである。
【００５４】
そして、種々の含水率を有する真砂土に、上記土壌用固化剤を表２に示す割合で添加、混合し、材令１０日のサンプルの一軸圧縮強度（Ｎ／ｍｍ２）を求めた。その結果を表２及び図５〜図８に示す。
【００５５】
まず、図面に関して説明する。図５〜図８に示す各図から分かることは、実施例３と同様に、真砂土の含水率がいずれであっても、固化剤含有量が２５質量％程度のところで、固化剤を増量しても殆ど一軸圧縮強度が増加せず、飽和する傾向が見られる点に特徴を有している。
【００５６】
【表２】
2005154735.tif 000003
【００５７】
そして、表２の結果から判断すると、実施例３と同様に真砂土の含水率が１０質量％〜１２質量％の場合に、特に顕著に一軸圧縮強度が高くなることが認められ、歩道などの負荷のかかる舗装路面に適したものとなる事が分かる。また、実施例３と同様に、硬化したときの色合いが自然土に近いものとなり、外観が良好であった。吸水性、保水性、衝撃吸収率く、良好なクッション性を有することが判明した。
【実施例５】
【００５８】
この実施例では、含水率４０質量％の工事現場発生土に、実施例３で用いた配合の土壌用固化剤を表３に示す割合で添加、混合し、材令１０日のサンプルの一軸圧縮強度（Ｎ／ｍｍ２）を求めた。その結果を表３及び図９に示す。まず、図９から分かることは、上記実施例３及び実施例４で真砂土を用いた場合と同様に、いずれも含水率の場合でも、固化剤の含有量が２５質量％程度のところで、固化剤を増量しても殆ど一軸圧縮強度が増加せず、飽和する傾向が見られる。
【００５９】
【表３】
2005154735.tif 000004
【００６０】
そして、表３から、含水率４０質量％でも、工事現場発生土の場合には、土壌用固化剤の添加量２０質量％で、人間が歩行する程度の外力に耐える十分な強度の発現が認められ、固化後のｐＨは弱アルカリ性であった。また、硬化したときの色合いが自然土に近いものとなり、外観は良好であり、十分な強度を備えると同時に、衝撃吸収率も高いため、良好なクッション性を有することが判明した。
【実施例６】
【００６１】
この実施例では、工事現場発生土の含水率を調整し、実施例４で用いた配合の土壌用固化剤を表４に示す割合で添加、混合し、材令１０日のサンプルの一軸圧縮強度（Ｎ／ｍｍ２）を求めた。その結果を表４及び図１０及び図１１に示す。
【００６２】
まず、図面から分かることは、上記実施例３及び実施例４で真砂土を用いた場合と同様に、いずれも含水率の場合でも、固化剤量が２５質量％程度のところで、固化剤を増量しても殆ど一軸圧縮強度が増加せず、飽和する傾向が見られる。
【００６３】
【表４】
2005154735.tif 000005
【００６４】
そして、表４から、最適含水率は４０質量％程度であり一軸圧縮強度が高くなっていることが分かる。そして、含水率が２０質量％〜８０質量％の範囲であれば、応力や負荷の掛からない法面若しくは人の歩行可能な路面としての使い分けの可能な舗装が可能な事が分かるのである。特に、含水率が４０質量％を超えても、工事現場発生土の場合には、土壌用固化剤の添加量を考慮することで、人間が歩行する程度の外力に耐える十分な強度のを得ることが可能で、固化後のｐＨは弱アルカリ性であった。また、硬化したときの色合いが自然土に近いものとなり、外観は良好であり、十分な強度を備えると同時に、衝撃吸収率も高いため、良好なクッション性を有することが判明した。
【産業上の利用可能性】
【００６５】
本件発明に係る土壌用固化剤を用いた土壌舗装材料は、中性又は弱アルカリ性域のｐＨで、自然土に近い色合いを有し、しかも舗装材料に要求される種々の特性を備えている。従って、本件発明に係る土壌舗装材料は、道路の路側、中央分離帯を始めとする土壌舗装が行われる広い用途に適用できる。本件発明に係る土壌舗装方法によって、上記土壌舗装が簡便になされる。
【図面の簡単な説明】
【００６６】
【図１】含水率８質量％の真砂土を使用した場合の土壌用固化剤の添加量と強度との関係を示すグラフである。
【図２】含水率１０質量％の真砂土を使用した場合の土壌用固化剤の添加量と強度との関係を示すグラフである。
【図３】含水率１２質量％の真砂土を使用した場合の土壌用固化剤の添加量と強度との関係を示すグラフである。
【図４】含水率１４質量％の真砂土を使用した場合の土壌用固化剤の添加量と強度との関係を示すグラフである。
【図５】含水率６質量％の真砂土を使用した場合の土壌用固化剤の添加量と強度との関係を示すグラフである。
【図６】含水率１０質量％の真砂土を使用した場合の土壌用固化剤の添加量と強度との関係を示すグラフである。
【図７】含水率１２質量％の真砂土を使用した場合の土壌用固化剤の添加量と強度との関係を示すグラフである。
【図８】含水率１６質量％の真砂土を使用した場合の土壌用固化剤の添加量と強度との関係を示すグラフである。
【図９】含水率４０質量％の工事現場発生土を使用した場合の土壌用固化剤の添加量と強度との関係を示すグラフである。
【図１０】含水率２０質量％の工事現場発生土を使用した場合の土壌用固化剤の添加量と強度との関係を示すグラフである。
【図１１】含水率８０質量％の工事現場発生土を使用した場合の土壌用固化剤の添加量と強度との関係を示すグラフである。
【図１】
2005154735.tif 000006
【図２】
2005154735.tif 000007
【図３】
2005154735.tif 000008
【図４】
2005154735.tif 000009
【図５】
2005154735.tif 000010
【図６】
2005154735.tif 000011
【図７】
2005154735.tif 000012
【図８】
2005154735.tif 000013
【図９】
2005154735.tif 000014
【図１０】
2005154735.tif 000015
【図１１】
2005154735.tif 000016